(57)【要約】【課題】  本発明の課題は、嵩高性に優れ、かつ摩擦係数の低下が少ない嵩高剤の提供と、これを使用した嵩高紙の製造方法の提供、及び該嵩高剤を充填した紙の提供にある。【解決手段】  主成分が炭素数12〜22の直鎖状脂肪酸モノアミドの少なくとも１種類であり、そのエマルション粒子のレーザー回折散乱法で測定した平均粒子径が0.3〜20μmであり、かつ標準静摩擦係数低下率が20%以下である嵩高剤とし、これを内添することで、嵩高かつ摩擦係数低下が少ない嵩高紙を製造できる。【特許請求の範囲】
【請求項１】
紙用嵩高剤であって、炭素数が12〜22である直鎖状脂肪酸モノアミドの少なくとも１種類を主成分とし、そのエマルション粒子のレーザー回折散乱法で測定した平均粒子径が0.3〜20μmであり、かつ標準静摩擦係数低下率が20%以下となることを特徴とする紙用嵩高剤。
【請求項２】
請求項１記載の紙用嵩高剤を、抄紙工程以前で内添することを特徴とする嵩高紙の製造方法(ただし、請求項１記載の紙用嵩高剤のうち直鎖状飽和脂肪酸アミドと、アルキルケテンダイマーサイズ剤とを併用する中性嵩高紙の製造方法を除く)。
【請求項３】
請求項１記載の紙用嵩高剤を抄紙工程以前で内添し、抄紙して得られることを特徴とする嵩高紙(ただし、請求項１記載の紙用嵩高剤のうち直鎖状飽和脂肪酸アミドと、アルキルケテンダイマーサイズ剤とを併用して得られる中性嵩高紙を除く)。
【発明の詳細な説明】
【技術分野】
【０００１】
本発明は、嵩高性に優れ、かつ摩擦係数の低下が少ない嵩高剤と、これを使用した嵩高紙の製造方法、及び該嵩高剤を充填した紙に関する。
【背景技術】
【０００２】
近年の活字離れを反映して、急激にコミック本やペーパーバックが普及してきた。これに伴い、紙にも軽量化が求められている。ここで、紙の軽量化とは、紙の厚さは維持した上での軽量化、すなわち嵩高化(低密度化)のことを指す。環境問題が叫ばれている現在、森林資源から製造される製紙用パルプを有効に活用する上でも、紙の軽量化は避けて通れない問題である。
【０００３】
紙を嵩高にする従来の技術としては、パルプと疎水性繊維の混合物に架橋剤を反応させて得られる嵩高性パルプ組成物を使用する方法がある(特許文献１参照)。また、セルロースパルプ、特定形態のポリエステル複合繊維、および熱融着性バインダーとを混抄し、嵩高パルプシートを製造する方法がある(特許文献２参照)。しかし、架橋パルプや合成繊維等の使用は紙のリサイクルを不可能にしてしまうという問題がある。また、中空球状バテライト型炭酸カルシウムを充填して嵩高中性紙を製造する技術がある(特許文献３参照)が、特殊な填料であるという問題がある。また、パルプと加熱発泡性粒子とを抄紙して低密度の嵩高紙を製造する方法がある(特許文献４参照)。発泡性粒子を用いる方法では紙力が著しく低下するという問題がある。また、バクテリアセルロースと発泡性粒子を用いる方法(特許文献５参照)があるが、バクテリアセルロースという特殊なセルロースを使用しなければならなく、実用的ではない。
【０００４】
また、界面活性剤を用いる方法では、特定のアルコール及び／又はそのポリオキシアルキレン付加物を含有する紙用嵩高剤が開示されている(特許文献６参照)。また、非イオン界面活性剤を用いる方法がある(特許文献７参照)。また、多価アルコールと脂肪酸のエステル化合物からなる紙用嵩高剤(特許文献８参照)が開示されており、この紙用嵩高剤を板紙に応用した技術がある(特許文献９参照)。この多価アルコールと脂肪酸のエステルを添加すると紙を嵩高にすることは可能であるが、同時に急激な紙の摩擦係数低下が起こるため、この方法で得られた紙をオフセット印刷する場合、紙流れと言われる紙の走行不良や、紙替え時のテンション変動などの印刷走行性上のトラブル問題が発生するという問題がある。
【０００５】
非界面活性剤系の嵩高剤の技術としては、特定構造のカチオン性化合物、アミン、アミンの酸塩及び両性化合物から選ばれた少なくとも１種以上の化合物を含有する紙用嵩高剤が開示されている(特許文献１０参照)。また、脂肪酸ポリアミドポリアミン型の嵩高剤もある。また、離水度が4%以上となる化合物であって、嵩、白色度、不透明度のいずれか２つ以上の紙質向上効果を有する化合物が記載されている(特許文献１１参照)。更に、離水度が4%以上となる化合物であって、嵩、白色度、不透明度のいずれか１つ以上の紙質向上効果を有する化合物を使用するパルプシートの製造方法が開示されている(特許文献１２参照)。
【０００６】
【特許文献１】特許第2903256号明細書
【特許文献２】特許第2591685号明細書
【特許文献３】特許第1755152号明細書
【特許文献４】特開平5-230798号公報
【特許文献５】特開平11200282号公報
【特許文献６】国際公開98/03730号パンフレット
【特許文献７】特開平11-200283号公報
【特許文献８】特許第2971447号明細書
【特許文献９】特許第3041294号明細書
【特許文献１０】特開平11-269799号公報
【特許文献１１】特許第3283248号明細書
【特許文献１２】特開2003-105685号公報
【発明の開示】
【発明が解決しようとする課題】
【０００７】
本発明の課題は、嵩高性に優れ、かつ摩擦係数の低下が少ない嵩高剤と、これを使用した嵩高紙の製造方法、及び該嵩高剤を充填した紙を提供することにある。
【課題を解決するための手段】
【０００８】
主成分が炭素数12〜22の直鎖状脂肪酸モノアミドの少なくとも１種類であり、そのエマルション粒子のレーザー回折散乱法で測定した平均粒子径が0.3〜20μmであり、かつ標準静摩擦係数低下率が20%以下である嵩高剤を使用することで解決できる。
【発明の効果】
【０００９】
炭素数が12〜22である直鎖状脂肪酸モノアミドの少なくとも１種類を主成分とし、そのエマルション粒子のレーザー回折散乱法で測定した平均粒子径が0.3〜20μmであり、かつ標準静摩擦係数低下率が20%以下である紙用嵩高剤を内添し、抄紙して得られた紙は、嵩高であり摩擦係数の低下が少ない。
【発明を実施するための最良の形態】
【００１０】
第１の発明である嵩高剤について説明する。脂肪酸モノアミドは、炭素数12〜22の直鎖状脂肪酸に１つのアミノ基が結合した構造であり、脂肪酸は飽和でも不飽和でもかまわない。具体的には、直鎖状飽和脂肪酸は、ラウリン酸(炭素数12)、トリデシル酸(炭素数13)、ミリスチン酸(炭素数14)、ペンタデシル酸(炭素数15)、パルミチン酸(炭素数16)、ヘプタデシル酸(炭素数17)、ステアリン酸(炭素数18)、ノナデカン酸(炭素数19)、アラキドン酸(炭素数20)、ベヘン酸(炭素数22)である。不飽和結合の種類、数、更に位置の違いにより直鎖状不飽和脂肪酸は多数存在するが、代表的なものを挙げると、オレイン酸(炭素数18)、エライジン酸(炭素数18)、リノール酸(炭素数18)、リノレン酸(炭素数18)、ステアロール酸(炭素数18)、アラキドン酸(炭素数20)、セトレイン酸(炭素数22)、エルカ酸(炭素数22)、ブラシジン酸(炭素数22)などがある。好ましくは炭素数16〜18の直鎖状脂肪酸モノアミドであり、更に好ましくは炭素数16〜18の直鎖状飽和脂肪酸モノアミドである。炭素数が11以下では嵩高効果が劣り、炭素数が23以上では脂肪酸モノアミドの分散または乳化が不良となり良好な分散液が得られない。これら直鎖状脂肪酸モノアミドは、単独で使用しても２種類以上を混合して使用してもよい。
【００１１】
また、本発明の嵩高剤は、直鎖状脂肪酸モノアミドを乳化分散したエマルションである。前記の直鎖状脂肪酸モノアミドを熱水と乳化剤と共にホモミキサー等の乳化装置に入れ、乳化時に溶融温度以上にして熱溶融させ、乳化分散する。乳化剤の種類と添加量、乳化時の撹拌強度、乳化時間などを適宜調節して、良好な粒度分布を持つエマルション粒子が得られる。中でも乳化剤は重要である。乳化剤は、アニオン性、カチオン性、ノニオン性、両性、から選ばれる１種類または２種類以上を組み合わせて使用される。
【００１２】
アニオン性の乳化剤としては、ラウリン酸、パルミチン酸、ステアリン酸、オレイン酸等の脂肪酸類、高級アルコール硫酸エステル、高級アルキルエーテル硫酸エステル、硫酸化脂肪酸エステル、硫酸化オレフィン等の硫酸エステル類、アルキルベンゼンスルホン酸、アルキルナフタレンスルホン酸、パラフィンスルホン酸、スルホコハク酸ジエステル等のスルホン酸エステル類、高級アルコールリン酸エステル類等の燐酸エステルとアルカリ金属、アルカリ土類金属、あるいはアミン等の塩等が挙げられる。
【００１３】
カチオン性あるいは両性の乳化剤としては、塩化アルキルトリメチルアンモニウム塩、塩化アルキルジメチルベンジルアンモニウム塩等の第４級アンモニウム塩、塩化アルキルピリジウム塩、あるいはアルキルベタイン、カチオン化デンプン(第３級または第４級)などが挙げられる。
【００１４】
ノニオン性の乳化剤としては、高級アルコールエチレンオキサイド付加物、アルキルフェノールエチレンオキサイド付加物、脂肪酸エチレンオキサイド付加物、多価アルコール脂肪酸エステルエチレンオキサイド付加物、高級アルキルアミンエチレンオキサイド付加物、脂肪酸アミドエチレンオキサイド付加物、油脂のエチレンオキサイド付加物、ポリプロピレングリコールエチレンオキサイド付加物等のポリエチレングリコール型、グリセロールの脂肪酸エステル、ペンタエリストールの脂肪酸エステル、ソルビトールの脂肪酸エステル、ソルビタンの脂肪酸エステル、ショ糖の脂肪酸エステル、アルカノールアミン類の脂肪酸アミド等の多価アルコール型、ポリビニルアルコール等が挙げられる。
【００１５】
エマルション粒子の平均粒子径は0.3〜20μmである。0.3μm未満でも20μmを超えても、嵩高性が低下する。この原因は明らかではないが、平均粒子径0.3μm未満の場合、抄紙時、湿紙中への該エマルション粒子の歩留まりが低い結果、嵩が出にくいことが考えられる。また、平均粒子径20μm超の場合、湿紙中のエマルション粒子の数が少ないため、湿紙中での該エマルション粒子の存在が不均一となり、嵩が出にくいことが考えられる。乳化剤の添加量については、エマルション粒子の平均粒子径が0.3〜20μmの範囲に入るように適宜決められ、特に限定はないが、通常、嵩高剤に対して0.1〜50重量%(有姿)の範囲が好ましい。0.1重量%未満では安定したエマルションが得難く、50重量%を超えて添加しても平均粒子径は小さくなり難い。更に、本発明の嵩高剤を充填した紙の紙質(嵩、摩擦係数を除く)をあまり変化させない観点から、0.1〜20重量%がより好ましい。
【００１６】
かくして得られる本発明の嵩高剤は、エマルション粒子のレーザー回折散乱法で測定した平均粒子径が0.3〜20μmであり、濃度は0.5〜50重量％が好ましく、ゼータ電位は−50〜＋50mVが好ましい。
【００１７】
炭素数が12〜22である直鎖状脂肪酸モノアミドを主成分とし、そのエマルション粒子のレーザー回折散乱法で測定した平均粒子径が0.3〜20μmである本発明の嵩高剤は、下記に定義する標準静摩擦係数低下率が20%以下となる。
【００１８】
［標準静摩擦係数低下率の定義］
パルプ分としてLBKP(濾水度CSF450ml)を使用し、これに硫酸バンドを対パルプ当たり1.0固形分重量%(50固形分重量の硫酸バンド製品)、カチオン化デンプンを対パルプ当たり0.5重量%となるように添加して紙料を調製する。この紙料を使用し、実験用配向性抄紙機(熊谷理機工業)を用いて抄紙速度900m/minで、坪量60g/m2となるように抄紙する。抄紙した湿紙を4.18kg/cm2の有効プレス圧にてプレスし、鏡面ドライヤーを用い、105℃で３分間乾燥して手抄き紙を得る。この手抄き紙の静摩擦係数をISO 15359に準拠して測定し、これをAとする。硫酸バンド、カチオン化デンプンの他に本発明の嵩高剤を対パルプ当たり1.0固形分重量%添加して紙料を調製し、以下前記と同様の処理をして手抄き紙の静摩擦係数を測定し、これをBとする。次式から、標準静摩擦係数低下率を計算する。
標準静摩擦係数低下率(%)＝100×(A-B)/A
尚、摩擦係数の測定は、F面とW面を重ね合わせ、MD方向について測定する。
【００１９】
第２の発明である嵩高紙の製造方法について説明する。第２の発明は、第１発明の紙用嵩高剤のうち直鎖状飽和脂肪酸アミドと、アルキルケテンダイマーサイズ剤とを併用する中性嵩高紙の製造方法を除く。本発明の嵩高紙は、各種パルプから通常の製紙工程によって製造される。原料パルプには化学パルプ、機械パルプ、古紙パルプ等を単独または任意の割合で混合して使用することが出来る。なお、紙の原料に用いるパルプに機械パルプ及び／または古紙パルプが含まれた場合でも、第１の発明の嵩高剤は良好な嵩高性を示す。
【００２０】
第１の発明の嵩高剤を添加する場所は抄紙工程以前であり、内添される。抄造工程以前の場所であれば特に制限されるものではないが、好ましくはミキシングチェストや二次ファンポンプ前などであり、歩留向上剤を添加する前が良い。
【００２１】
嵩高剤はパルプ繊維間の結合の阻害要因となるために、一般に紙の強度が低下する傾向が見られる。また、ある一定以上の添加量を増やしても、その効果は頭打ちになることも散見される。そのため、原料パルプに対して嵩高剤を0.1〜20固形分重量%の範囲で添加することが好ましく、紙質(嵩、摩擦係数を除く)をあまり変化させずに該嵩高剤の効果を十分に発現させるには0.1〜5固形分重量%がより好ましい。
【００２２】
一般に嵩高剤として使用される多価アルコールと脂肪酸のエステル化合物を添加すると嵩高化と同時に摩擦係数が急激に低下するが、第１の発明の嵩高剤は摩擦係数の低下が抑えられるため、添加量を従来の嵩高剤よりも増やすことができ、その結果、より低密度の紙を製造できるという特徴がある。
【００２３】
本発明の嵩高紙の製造方法は、内添サイズ剤を添加しない酸性抄紙方法、内添サイズ剤を添加する酸性抄紙方法、内添サイズ剤を添加しない中性抄紙方法、アルキルケテンダイマーを除く中性サイズ剤を添加する中性抄紙方法である。
【００２４】
嵩高紙は填料無配合でも良いし、配合しても良い。填料を配合する場合、填料としては酸性抄紙あるいは中性抄紙において、一般に使用されている填料が使用でき、特に限定されるものではない。例えば、中性抄紙では、クレー、焼成カオリン、デラミカオリン、重質炭酸カルシウム、軽質炭酸カルシウム、炭酸マグネシウム、炭酸バリウム、二酸化チタン、酸化亜鉛、酸化珪素、非晶質シリカ、水酸化アルミニウム、水酸化カルシウム、水酸化マグネシウム、水酸化亜鉛などの無機填料、尿素−ホルマリン樹脂、ポリスチレン樹脂、フェノール樹脂、微小中空粒子等の有機填料が単独でまたは適宜2種類以上を組み合わせて使用される。また酸性抄紙では、前記中性抄紙で使用する填料から、酸溶解性のものを除いた填料が使用され、その単独または適宜2種類以上を組み合わせて使用される。
【００２５】
本発明の嵩高紙の製造方法において、従来から使用されている各種のノニオン性、カチオン性の歩留まり剤、濾水度向上剤、紙力向上剤等の製紙用内添助剤が必要に応じて適宜選択して使用される。
【００２６】
また、製紙用内添助剤を添加しても良く、例えば、硫酸バンド、塩化アルミニウム、アルミン酸ソーダや、塩基性塩化アルミニウム、塩基性ポリ水酸化アルミニウム等の塩基性アルミニウム化合物や、水に易分解性のアルミナゾル等の水溶性アルミニウム化合物、硫酸第一鉄、硫酸第二鉄等の多価金属化合物、シリカゾル等が挙げられる。
【００２７】
その他製紙用助剤として各種澱粉類、ポリアクリルアミド、尿素樹脂、メラミン樹脂、エポキシ樹脂、ポリアミド樹脂、ポリアミド、ポリアミン樹脂、ポリアミン、ポリエチレンイミン、植物ガム、ポリビニルアルコール、ラテックス、ポリエチレンオキサイド、親水性架橋ポリマー粒子分散物及びこれらの誘導体あるいは変成物等の各種化合物を使用できる。
【００２８】
更に、染料、蛍光増白剤、ｐＨ調整剤、消泡剤、ピッチコントロール剤、スライムコントロール剤等の抄紙用内添剤を用途に応じて適宜添加することもできる。
【００２９】
抄紙機の型式は特に限定は無く、長網抄紙機、ツインワイヤー機、ヤンキー抄紙機等で適宜抄紙できる。プレス線圧は通常の操業範囲内で用いられる。表面処理剤は塗布しても良いし、しなくても良い。表面処理剤を塗布する場合、表面処理剤の成分には特に限定は無く、またサイズプレスの型式も限定はなく、2ロールサイズプレス、ゲートロールサイズプレス、シムサイザーのような液膜転写方式サイズプレスなどを適宜用いることができる。キャレンダーは通常の操業範囲内の線圧で用いられるが、嵩高紙を製造する観点から、紙の平滑性を維持できる範囲でなるべく低線圧が好ましく、また、ソフトキャレンダーが好ましい。
【００３０】
第３の発明である嵩高紙について説明する。第３の発明は、第１発明の紙用嵩高剤のうち直鎖状飽和脂肪酸アミドと、アルキルケテンダイマーサイズ剤とを併用する中性嵩高紙を除く。本発明の嵩高紙は、嵩高性に優れ、かつ摩擦係数が比較的に高いという特徴を有する。該嵩高紙の用途は特に限定はないが、例えば、オフセット印刷用紙として好適である。その他にも凸版印刷用紙、電子写真用紙、あるいはインクジェット記録用紙、感熱記録紙、感圧記録紙、ＰＰＣ用紙、フォーム用紙などの情報記録用紙の原紙にも使用することができる。また、塗工紙用原紙としても使用できる。最近では、環境問題の高まりに伴い、古紙パルプを高配合する傾向が随所に見られてきている。第１の発明の嵩高剤は古紙パルプの量にかかわらず、著しい嵩高性を示す。そのため、新聞用紙はもちろんのこと、板紙・白板紙でも効果を発揮する。
【実施例】
【００３１】
以下に、本発明を実施例により詳細に説明するが、本発明はこれに限定されるものではない。
【００３２】
＜脂肪酸アミドエマルションの調製＞
脂肪酸アミド25g、乳化剤としてヤシ脂肪酸カリウム2.5g、95℃の熱水472.5gを高圧ホモジナイザー(A.P.V.Gaulin Inc製)に入れ、圧力550kg/cm2の下で10分間処理する。処理時の最高温度は、約120℃となっている。高圧ホモジナイザー処理後、直ちに15℃の清水で希釈し、脂肪酸アミドエマルションを得た。
得られたエマルション粒子の平均粒子径は、レーザー粒度分布計(マスターサイザー：Malvern Instruments製)にて測定した体積の積算分布の50%に対する粒子径である。
本発明の嵩高剤を以下の実施例１〜実施例１０で記述した。
［実施例１］
【００３３】
ラウリン酸アミドを原料として、そのエマルションを調製した。乳化は良好で平均粒子径0.3μｍのエマルションが得られた(ＥＭ−１)。標準静摩擦係数低下率は12.5%であった。
［実施例２］
【００３４】
パルミチン酸アミドを原料として、そのエマルションを調製した。乳化は良好で平均粒子径が0.3μｍのエマルションが得られた(ＥＭ−２)。標準静摩擦係数低下率は13.6%であった。
［実施例３］
【００３５】
ステアリン酸アミドを原料として、そのエマルションを調製した。乳化は良好で平均粒子径0.4μｍのエマルションが得られた(ＥＭ−３)。標準静摩擦係数低下率は14.0%であった。
［実施例４］
【００３６】
ベヘン酸アミドを原料として、そのエマルションを調製した。乳化は良好で平均粒子径0.6μｍのエマルションが得られた(ＥＭ−４)。標準静摩擦係数低下率は15.2%であった。
［実施例５］
【００３７】
オレイン酸アミドを原料として、そのエマルションを調製した。乳化は良好で平均粒子径2.3μｍのエマルションが得られた(ＥＭ−５)。標準静摩擦係数低下率は10.1%であった。
［実施例６］
【００３８】
リノール酸アミドを原料として、そのエマルションを調製した。乳化は良好で平均粒子径3.6μｍのエマルションが得られた(ＥＭ−６)。標準静摩擦係数低下率は8.3%であった。
［実施例７］
【００３９】
パルミチン酸アミド/ステアリン酸アミド＝50/50(固形分重量比)を原料として、そのエマルションを調製した。乳化は良好で平均粒子径が0.4μｍのエマルションが得られた(ＥＭ−７)。標準静摩擦係数低下率は13.9%であった。
［実施例８］
【００４０】
オレイン酸アミド/リノール酸アミド＝50/50(固形分重量比)を原料として、そのエマルションを調製した。乳化は良好で平均粒子径が3.2μｍのエマルションが得られた(ＥＭ−８)。標準静摩擦係数低下率は9.1%であった。
［実施例９］
【００４１】
ステアリン酸アミドを原料として、そのエマルションを調製した。乳化は良好で平均粒子径8.9μｍのエマルションが得られた(ＥＭ−９)。標準静摩擦係数低下率は13.2%であった。この時の乳化は200kg/cm2の圧力下で5分間行った。
［実施例１０］
【００４２】
ステアリン酸アミドを原料として、そのエマルションを調製した。乳化は良好で平均粒子径19.8μｍのエマルションが得られた(ＥＭ−１０)。標準静摩擦係数低下率は13.5%であった。この時の乳化は100kg/cm2の圧力下で5分間行った。
［比較例１］
【００４３】
ステアリン酸アミドを原料として、そのエマルションを調製した。乳化は良好で平均粒子径0.2μｍのエマルションが得られた(ＥＭ−１１)。標準静摩擦係数低下率は10.4%であった。この時の乳化は700kg/cm2の圧力下で15分間行った。
［比較例２］
【００４４】
ステアリン酸アミドを原料として、そのエマルションを調製した。乳化は良好で平均粒子径24.5μｍのエマルションが得られた(ＥＭ−１２)。標準静摩擦係数低下率は10.5%であった。この時の乳化は150kg/cm2の圧力下で5分間行った。
［比較例３］
【００４５】
カプリン酸アミドを原料として、そのエマルションを調製した。乳化は良好で平均粒子径0.3μｍのエマルションが得られた(ＥＭ−１３)。標準静摩擦係数低下率は8.6%であった。
［比較例４］
【００４６】
リグノセリン酸アミドを原料として、そのエマルションの調製を試みたが、乳化が不良であった(ＥＭ−１４)。
［比較例５］
【００４７】
イソステアリン酸アミドを原料として、そのエマルションを調製した。乳化は良好で平均粒子径0.4μｍのエマルションが得られた(ＥＭ−１５)。標準静摩擦係数低下率は6.5%であった。
以上の脂肪酸アミドエマルションの調製結果を表１にまとめた。
【００４８】
【表１】
2005054330.tif 000002
【００４９】
＜酸性嵩高紙の製造＞
パルプ分としてLBKP(ろ水度 CSF450ml)を使用した。これに嵩高剤を対パルプ当たり1.0固形分重量%、硫酸バンドを対パルプ当たり1.0重量%(50固形分重量の硫酸バンド製品)、カチオン化デンプンを対パルプ当たり0.5固形分重量%、タルクを対パルプ当たり3固形分重量%となるように添加して紙料を調製した。そして実験用配向性抄紙機(熊谷理機工業)を用いて抄紙速度900m/minで坪量60g/m2となるように抄紙し、4.18kg/cm2で5分間プレスし、鏡面ドライヤーを用い、105℃で３分間乾燥して酸性紙を得た。この酸性紙の密度、静摩擦係数、動摩擦係数を測定した。結果を表２に示す。
・密度：JIS P 8118に準拠して測定した。
・静摩擦係数、動摩擦係数：ISO 15359に準拠して測定した。摩擦係数の測定は、F面とW面を重ね合わせ、MD方向について測定した。
本発明の嵩高紙を以下の実施例１１〜実施例２１で記述した。
［実施例１１］
【００５０】
嵩高剤として、実施例１の嵩高剤エマルションＥＭ−１を使用した。
［実施例１２］
【００５１】
嵩高剤として、実施例２の嵩高剤エマルションＥＭ−２を使用した。
［実施例１３］
【００５２】
嵩高剤として、実施例３の嵩高剤エマルションＥＭ−３を使用した。
［実施例１４］
【００５３】
嵩高剤として、実施例４の嵩高剤エマルションＥＭ−４を使用した。
［実施例１５］
【００５４】
嵩高剤として、実施例５の嵩高剤エマルションＥＭ−５を使用した。
［実施例１６］
【００５５】
嵩高剤として、実施例６の嵩高剤エマルションＥＭ−６を使用した。
［実施例１７］
【００５６】
嵩高剤として、実施例７の嵩高剤エマルションＥＭ−７を使用した。
［実施例１８］
【００５７】
嵩高剤として、実施例８の嵩高剤エマルションＥＭ−８を使用した。
［実施例１９］
【００５８】
嵩高剤として、実施例９の嵩高剤エマルションＥＭ−９を使用した。
［実施例２０］
【００５９】
嵩高剤として、実施例１０の嵩高剤エマルションＥＭ−１０を使用した。
［比較例６］
【００６０】
実施例１１のエマルションＥＭ−１に替え、比較例１のエマルションＥＭ−１１を使用した。
［比較例７］
【００６１】
実施例１１のエマルションＥＭ−１に替え、比較例２のエマルションＥＭ−１２を使用した。
［比較例８］
【００６２】
実施例１１のエマルションＥＭ−１に替え、比較例３のエマルションＥＭ−１３を使用した。
［比較例９］
【００６３】
実施例１１のエマルションＥＭ−１に替え、比較例４のエマルションＥＭ−１４を使用した。
［比較例１０］
【００６４】
実施例１１のエマルションＥＭ−１に替え、比較例５のエマルションＥＭ−１５を使用した。
［比較例１１］
【００６５】
実施例１１のエマルションＥＭ−１に替え、ペンタエリスリトールとステアリン酸のジエステル体を成分とする市販の嵩高剤を使用した。
［比較例１２］
【００６６】
実施例１１のエマルションＥＭ−１を添加しない以外は、実施例１１と同様に行った。
【００６７】
【表２】
2005054330.tif 000003
【００６８】
表１と表２の結果から、炭素数12〜22の直鎖状脂肪酸アミドで、平均粒子径が0.3〜20μｍであり、かつ標準静摩擦係数低下率が20%以下となるものが、嵩高性が優れ且つ静摩擦係数の低下を抑えられることが分かる。また、実施例１５、１６、１８で示した不飽和脂肪酸アミドで静摩擦係数の低下がより抑えられることが分かる。
【００６９】
＜中性嵩高紙の製造＞
パルプ分としてLBKP(ろ水度 CSF450ml)を使用した。これに嵩高剤を対パルプ当たり1.0固形分重量%、硫酸バンドを対パルプ当たり1.0重量%(50固形分重量の硫酸バンド製品)、カチオン化デンプンを対パルプ当たり0.5固形分重量%、アルケニル無水コハク酸系サイズ剤を対パルプ当たり0.1固形分重量%、重質炭酸カルシウムを3固形分重量%となるように添加して紙料を調製した。そして実験用配向性抄紙機(熊谷理機工業)を用いて抄紙速度900m/minで坪量60g/m2となるように抄紙し、4.18kg/cm2で5分間プレスし、鏡面ドライヤーを用い、105℃で３分間乾燥して中性紙を得た。この中性紙の密度、静摩擦係数、動摩擦係数を測定した。
本発明の中性嵩高紙を以下の実施例２１〜実施例３０で記述した。
［実施例２１］
【００７０】
嵩高剤として、実施例１の嵩高剤エマルションＥＭ−１を使用した。
［実施例２２］
【００７１】
嵩高剤として、実施例２の嵩高剤エマルションＥＭ−２を使用した。
［実施例２３］
【００７２】
嵩高剤として、実施例３の嵩高剤エマルションＥＭ−３を使用した。
［実施例２４］
【００７３】
嵩高剤として、実施例４の嵩高剤エマルションＥＭ−４を使用した。
［実施例２５］
【００７４】
嵩高剤として、実施例５の嵩高剤エマルションＥＭ−５を使用した。
［実施例２６］
【００７５】
嵩高剤として、実施例６の嵩高剤エマルションＥＭ−６を使用した。
［実施例２７］
【００７６】
嵩高剤として、実施例７の嵩高剤エマルションＥＭ−７を使用した。
［実施例２８］
【００７７】
嵩高剤として、実施例８の嵩高剤エマルションＥＭ−８を使用した。
［実施例２９］
【００７８】
嵩高剤として、実施例９の嵩高剤エマルションＥＭ−９を使用した。
［実施例３０］
【００７９】
嵩高剤として、実施例１０の嵩高剤エマルションＥＭ−１０を使用した。
［比較例１３］
【００８０】
実施例２１のエマルションＥＭ−１に替え、比較例１のエマルションＥＭ−１１を使用した。
［比較例１４］
【００８１】
実施例２１のエマルションＥＭ−１に替え、比較例２のエマルションＥＭ−１２を使用した。
［比較例１５］
【００８２】
実施例２１のエマルションＥＭ−１に替え、比較例３のエマルションＥＭ−１３を使用した。
［比較例１６］
【００８３】
実施例２１のエマルションＥＭ−１に替え、比較例４のエマルションＥＭ−１４を使用した。
［比較例１７］
【００８４】
実施例２１のエマルションＥＭ−１に替え、比較例５のエマルションＥＭ−１５を使用した。
［比較例１８］
【００８５】
実施例２１のエマルションＥＭ−１に替え、ペンタエリスリトールとステアリン酸のジエステル体を成分とする市販の嵩高剤を使用した。
［比較例１９］
【００８６】
実施例２１のエマルションＥＭ−１を添加しない以外は、実施例２１と同様に行った。
【００８７】
【表３】
2005054330.tif 000004
【００８８】
表１と表３の結果から、炭素数12〜22の直鎖状脂肪酸アミドで、平均粒子径が0.3〜20μｍであり、かつ標準静摩擦係数低下率が20%以下となるものが、嵩高性が優れ且つ静摩擦係数の低下を抑えられることが分かる。また、実施例２５、２６、２８で示した不飽和脂肪酸アミドで静摩擦係数の低下がより抑えられることが分かる。